ФУНКЦИОНАЛЬНАЯ ПОВЕРХНОСТНАЯ КАТАЛИТИЧЕСКАЯ КОМПОЗИЦИЯ

1. Каталитическая композиция, включающая
по существу непористый носитель, имеющий внешнюю поверхность, область поверхности и область под поверхностью,
по меньшей мере, один каталитический компонент, и,
по меньшей мере, одну каталитически-активную область, включающую, по меньшей мере, один каталитический компонент, где
a) по существу непористый носитель имеет
N2-BET
Kr.BET
2
i) общую удельную поверхность, измеренную с помощью способа, который выбирают из группы, состоящей из S.A.; S.A. и их комбинаций, равную примерно от 0,01 до 10 м/г, и
ii) заданную изоэлектрическую точку (IEP), полученную в диапазоне рН более чем 0, но менее чем или равную 14;
b) по меньшей мере, одна каталитически-активная область может быть сплошной или несплошной и имеет
i) среднюю толщину менее чем или равную около 30 нм; и
ii) каталитически эффективное количество, по меньшей мере, одного каталитического компонента; и
c) по меньшей мере, одна каталитически-активная область, по существу, располагается
i) на внешней поверхности,
ii) в области поверхности,
iii) частично на внешней поверхности и частично в области поверхности,
или
iv) комбинации (с) (i), (ii) и (iii).
2. Композиция по п.1, в которой, по меньшей мере, один каталитический компонент выбирают из группы, состоящей из кислоты Бренстеда или Льюиса, основания Бренстеда или Льюиса, катионов благородных металлов и комплексных катионов и анионов благородных металлов, катионов переходных металлов и комплексных катионов и анионов переходных металлов, оксианионов переходных металлов, халькогенид-анионов переходных металлов, оксианионов основной группы, галогенидов, ионов редкоземельных элементов, комплексных катионов и анионов редкоземельных элементов, благородных металлов, переходных металлов, оксидов переходных металлов, сульфидов переходных металлов, оксисульфидов переходных металлов, карбидов переходных металлов, нитридов переходных металлов, боридов переходных металлов, фосфидов переходных металлов, гидроксидов редкоземельных элементов, оксидов редкоземельных элементов и их комбинаций.
3. Композиция по п.1, в которой перед тем, как каталитическую композицию помещают в условия стационарного протекания реакции, по меньшей мере, один каталитический компонент представляет собой первый каталитический компонент, имеющий
(a) первое предреакционное состояние окисления и
(b) первое предреакционное взаимодействие с носителем, которое выбирают из группы, состоящей из взаимодействия ионных зарядов, взаимодействия электростатических зарядов и их комбинаций.
4. Композиция по п.3, в которой первый каталитический компонент выбирают из группы, состоящей из кислот, оснований, халькогенидов и их комбинаций.
5. Композиция по п.3, в которой перед тем, как композицию помещают в условия стационарного протекания реакции, по меньшей мере, часть первого каталитического компонента модифицируют или замещают для получения второго каталитического компонента, имеющего
(a) второе предреакционное состояние окисления и
(b) соответствующее второе предреакционное взаимодействие с носителем;
где второе предреакционное состояние окисления второго каталитического компонента или меньше, или больше, или равно первому предреакционному состоянию окисления первого каталитического компонента.
6. Композиция по п.5, в которой второй каталитический компонент представляет собой компонент, который выбирают из группы, состоящей из Pd, Pt, Rh, Ir, Ru, Os, Cu, Ag, Au, Ru, Re, Ni, Co, Fe, Mn, Cr и их комбинаций.
Na
7. Композиция по п.1, в которой носитель представляет собой стеклянную композицию, имеющую SARC менее чем или равную около 0,5.
8. Композиция по п.1, в которой, по меньшей мере, одна каталитически-активная область представляет собой область, по существу сконцентрированную в рамках средней толщины, менее чем или равной около 20 нм.
9. Композиция по п.1, в которой в значительной степени непористый носитель выбирают из группы, состоящей из AR-стекла, натрийсиликатного стекла с редкоземельными элементами, силикоборалюминатного стекла, Е-стекла, безборного Е-стекла, S-стекла, R-стекла, силикатного стекла с редкоземельными элементами, Ba-Ti-силикатного стекла, азотированного стекла, А-стекла, С-стекла и СС-стекла и их комбинаций.
10. Композиция по п.1, в которой IEP, полученная для, по существу, непористого носителя перед первой обработкой с помощью выщелачивания или после нее, равна более чем или около 6,0, но менее чем 14.